СПОСОБ ПОЛУЧЕНИЯ НЕНАСЫЩЕННОГО АЛЬДЕГИДА И/ИЛИ НЕНАСЫЩЕННОЙ КАРБОНОВОЙ КИСЛОТЫ

1. Способ получения ненасыщенного альдегида и/или ненасыщенной карбоновой кислоты, который представляет собой способ получения ненасыщенного альдегида и/или ненасыщенной карбоновой кислоты, причем каждый из них соответствует алкену, путем частичного окисления алкена с использованием многотрубного реактора с неподвижным слоем,
в котором предоставлено несколько слоев катализатора, сформированных делением на N частей (N представляет собой N ≥ 2) относительно направления потока газа в реакционной трубке, и
когда изменение (ºC) температуры горячей зоны, приходящееся на 1ºC изменения температуры реакционной ванны, в слое катализатора обозначают Sn, по меньшей мере одним из нескольких слоев катализатора управляют так, что Sn ≤ 6.
2. Способ получения ненасыщенного альдегида и/или ненасыщенной карбоновой кислоты по п. 1,
в котором по меньшей мере одним из нескольких слоев катализатора управляют так, что Sn ≤ 3.
3. Способ получения ненасыщенного альдегида и/или ненасыщенной карбоновой кислоты по п. 1 или 2,
в котором N составляет 2 или 3.
4. Способ получения ненасыщенного альдегида и/или ненасыщенной карбоновой кислоты по п. 1 или 2,
в котором концентрация алкена в сырье составляет от 7 до 12% по объему.
5. Способ получения ненасыщенного альдегида и/или ненасыщенной карбоновой кислоты по п. 3,
в котором концентрация алкена в сырье составляет от 7 до 12% по объему.
6. Способ получения ненасыщенного альдегида и/или ненасыщенной карбоновой кислоты по п. 1 или 2,
в котором все из слоев катализатора содержат сложный оксид металлов, имеющий состав, представляемый нижеследующей формулой (1):
Формула (1)
12
a
b
c
d
e
f
g
h
MoBiFeCoNiXYZO
(X представляет собой по меньшей мере один элемент, выбранный из группы, состоящей из магния (Mg), кальция (Ca), марганца (Mn), меди (Cu), цинка (Zn), церия (Ce) и самария (Sm); Y представляет собой по меньшей мере один элемент, выбранный из группы, состоящей из бора (B), фосфора (P), мышьяка (As), сурьмы (Sb) и вольфрама (W); Z представляет собой по меньшей мере один элемент, выбранный из группы, состоящей из натрия (Na), калия (K), рубидия (Rb) и цезия (Cs); a по g представляют атомные соотношения соответствующих компонентов; h представляет собой числовое значение, определяемое степенями окисления компонентов катализатора; a=0,80 до 2,0, b=1 до 3; c=3 до 7; d=2 до 4; e=0 до 10; f=0 до 10; g=0,01 до 0,10; h выражается числовым значением, удовлетворяющим состояниям окисления других элементов; d/a составляет 1,9 или более и 3,2 или менее; d/g составляет 29 или более и 69 или менее; и a/g составляет 18 или более и 39 или менее.)
7. Способ получения ненасыщенного альдегида и/или ненасыщенной карбоновой кислоты по п. 3,
в котором все из слоев катализатора содержат сложный оксид металлов, имеющий состав, представляемый нижеследующей формулой (1):
Формула (1)
12
a
b
c
d
e
f
g
h
MoBiFeCoNiXYZO
(X представляет собой по меньшей мере один элемент, выбранный из группы, состоящей из магния (Mg), кальция (Ca), марганца (Mn), меди (Cu), цинка (Zn), церия (Ce) и самария (Sm); Y представляет собой по меньшей мере один элемент, выбранный из группы, состоящей из бора (B), фосфора (P), мышьяка (As), сурьмы (Sb) и вольфрама (W); Z представляет собой по меньшей мере один элемент, выбранный из группы, состоящей из натрия (Na), калия (K), рубидия (Rb) и цезия (Cs); a по g представляют атомные соотношения соответствующих компонентов; h представляет собой числовое значение, определяемое степенями окисления компонентов катализатора; a=0,80 до 2,0, b=1 до 3; c=3 до 7; d=2 до 4; e=0 до 10; f=0 до 10; g=0,01 до 0,10; h выражается числовым значением, удовлетворяющим состояниям окисления других элементов; d/a составляет 1,9 или более и 3,2 или менее; d/g составляет 29 или более и 69 или менее; и a/g составляет 18 или более и 39 или менее.)
8. Способ получения ненасыщенного альдегида и/или ненасыщенной карбоновой кислоты по п. 4,
в котором все из слоев катализатора содержат сложный оксид металлов, имеющий состав, представляемый нижеследующей формулой (1):
Формула (1)
12
a
b
c
d
e
f
g
h
MoBiFeCoNiXYZO
(X представляет собой по меньшей мере один элемент, выбранный из группы, состоящей из магния (Mg), кальция (Ca), марганца (Mn), меди (Cu), цинка (Zn), церия (Ce) и самария (Sm); Y представляет собой по меньшей мере один элемент, выбранный из группы, состоящей из бора (B), фосфора (P), мышьяка (As), сурьмы (Sb) и вольфрама (W); Z представляет собой по меньшей мере один элемент, выбранный из группы, состоящей из натрия (Na), калия (K), рубидия (Rb) и цезия (Cs); a по g представляют атомные соотношения соответствующих компонентов; h представляет собой числовое значение, определяемое степенями окисления компонентов катализатора; a=0,80 до 2,0, b=1 до 3; c=3 до 7; d=2 до 4; e=0 до 10; f=0 до 10; g=0,01 до 0,10; h выражается числовым значением, удовлетворяющим состояниям окисления других элементов; d/a составляет 1,9 или более и 3,2 или менее; d/g составляет 29 или более и 69 или менее; и a/g составляет 18 или более и 39 или менее.)
9. Способ получения ненасыщенного альдегида и/или ненасыщенной карбоновой кислоты по любому из пп. 6-8,
в котором b=1 до 2,5, d=2 до 3,5 и a/g составляет 18 или более и 35 или менее.